(57)【要約】  【目的】筆跡乾燥が早く、筆記直後に湿った手で筆跡を擦過した時のように強い摩擦力で筆跡を擦過しても、筆跡が伸びることのないボールペン用Ｏ／Ｗ型エマルションインキ組成物を提供することにある。  【構成】脂肪酸エステルと有機溶剤とを少なくとも含有する油相を界面活性剤により水相に乳化分散してなるボールペン用Ｏ／Ｗ型エマルションインキ組成物において、前記脂肪酸エステルの融点が４０℃以上であると共にＩＯＢが０．２０以下であり、前記脂肪酸エステルと前記有機溶剤とのＩＯＢの差が０．５０以上であるボールペン用Ｏ／Ｗ型エマルションインキ組成物。【選択図】なし【特許請求の範囲】
【請求項１】
脂肪酸エステルと有機溶剤とを少なくとも含有する油相を界面活性剤により水相に乳化分散してなるボールペン用Ｏ／Ｗ型エマルションインキ組成物において、前記脂肪酸エステルの融点が４０℃以上であると共にＩＯＢが０．２０以下であり、前記脂肪酸エステルと前記有機溶剤とのＩＯＢの差が０．５０以上であるボールペン用Ｏ／Ｗ型エマルションインキ組成物。
【発明の詳細な説明】
【技術分野】
【０００１】
本発明は、筆跡を擦過した時に筆跡が伸びることが抑制されたボールペン用Ｏ／Ｗ型エマルションインキ組成物に関するものである。
【背景技術】
【０００２】
従来、着色剤として染料や顔料を用いる水性インキや油性インキで書かれた筆跡を、手などで触れると筆跡上の着色成分が手などに付着したり、擦られて紙上の筆跡以外の部分も着色したりしてしまうなどの問題があった。
【０００３】
この様な問題を解決するものとして特許文献１には、筆跡の定着性を向上させるために、定着樹脂としてアクリル樹脂の樹脂エマルションなどを含有しているインキ組成物が開示されている。また、特許文献２には、エマルション粒子の界面に界面活性剤の膜を形成するＯ／Ｗ型エマルションインキが開示されている。
【先行技術文献】
【特許文献】
【０００４】
【特許文献１】特開２００３−１２８９６３号公報
【特許文献２】特開２０１１−１２２０３１号公報
【発明の開示】
【発明が解決しようとする課題】
【０００５】
特許文献１に記載の発明に使用されている高分子の樹脂は紙面に付着してから樹脂が平滑になるまでに時間がかかり、筆跡の乾燥性が悪く、筆跡の定着性を得るまでに時間が必要であるという問題があった。
特許文献２に記載の発明に記載されている界面活性剤が水相の界面張力を低下させる作用を持つため界面活性剤の膜自身も筆記すると紙面内部に浸透してしまうため、筆跡の乾燥は良いが筆跡を被覆することは出来ず、定着性を付与することができなかった。
本発明は筆跡乾燥が早く、筆記直後に湿った手で筆跡を擦過した時のように強い摩擦力で筆跡を擦過しても、筆跡が伸びることのないボールペン用Ｏ／Ｗ型エマルションインキ組成物を得ることを目的とするものである。
【課題を解決するための手段】
【０００６】
本発明は、脂肪酸エステルと有機溶剤とを少なくとも含有する油相を界面活性剤により水相に乳化分散してなるボールペン用Ｏ／Ｗ型エマルションインキ組成物において、前記脂肪酸エステルの融点が４０℃以上であると共にＩＯＢが０．２０以下であり、前記脂肪酸エステルと前記有機溶剤とのＩＯＢの差が０．５０以上であるボールペン用Ｏ／Ｗ型エマルションインキ組成物を要旨とするものである。
【発明の効果】
【０００７】
本発明で使用する脂肪酸エステルは、油相の有機溶剤とのＩＯＢの差が０．５０以上であることによって当該有機溶剤と相溶せず、融点が４０℃以上であることによって常温で固体であり、自身のＩＯＢが０．２０以下であることによって有機性が強いので、自身が油相のエマルション粒子を形成するような界面活性作用を発現せずに油相であるエマルション粒子の中で界面を形成する界面活性剤の疎水基と強く結合してエマルション粒子界面に配向して存在するものと考えられる。また、脂肪酸エステルのエステル基は電子吸引基であるため脂肪酸エステル内で分極を生じることによって脂肪酸エステル同士がファンデルワールス力による弱い結合で変形可能な膜の状態で存在しているものと考えられ、筆記されて媒体である水相の成分が被筆記面に浸透したり拡散・蒸発したりすることによってエマルション粒子が破壊されると被筆記面を膜状に覆い、筆跡を保護する。この脂肪酸エステルの膜は、固体であることによって筆跡表面は乾燥しているため、筆跡乾燥性が良く、手で擦過しても筆跡が伸びることを抑制し得る。また、柔軟性を備える膜となるので、被筆記面が微細な凹凸面であっても、その凹凸に沿った薄い膜を形成できる。
【発明を実施するための形態】
【０００８】
本明細書における「ＩＯＢ」とは、「Ｉｎｏｒｇａｎｉｃ  ｖａｌｕｅ  Ｏｒｇａｎｉｃ  ｖａｌｕｅ  Ｂａｌａｎｃｅ」の略称であり、有機概念図論に基づいて、無機性値（ＩＶ）／有機性値（ＩＯ）の比率（Ｉ／Ｏ比）で求められる数値である。この「ＩＯＢ」については、「有機概念図」（甲田善生著、三共出版、１９８４年）などに詳細に説明されている。この手法は、官能基毎にパラメーターを設定する官能基寄与法の一つであり、各官能基に無機性値、有機性値が示されている。ＩＶ及びＩＯは、それぞれ無機性値及び有機性値を表し、ＩＯＢ値が大きいほど、無機性が高く極性が大きいことを表す。
【０００９】
本発明における脂肪酸エステルとは炭化水素及びエステル基のみから構成されている物質を指し、本発明で使用されるＩＯＢが０．２０以下で、融点が４０℃以上である脂肪酸エステルとして具体的に一価のエステル系としては、ラウリン酸エイコシル（ＩＯＢ＝０．１０）、ラウリン酸ベヘニル（ＩＯＢ＝０．０９）、ラウリン酸テトラコシル（ＩＯＢ＝０．０８）、ラウリン酸ヘキサコシル（ＩＯＢ＝０．０８）、ラウリン酸オクタコシル（ＩＯＢ＝０．０８）、ミリスチン酸セチル（ＩＯＢ＝０．１０）、ミリスチン酸ステアリル（ＩＯＢ＝０．０９）、ミリシチン酸エイコシル（ＩＯＢ＝０．０９）、ミリスチン酸ベヘニル（ＩＯＢ＝０．０８）、ミリスチン酸テトラコシル（ＩＯＢ＝０．０８）、ミリスチン酸ヘキサコシル（ＩＯＢ＝０．０８）、ミリスチン酸オクタコシル（ＩＯＢ＝０．０７）、パルミチン酸ミリスチル（ＩＯＢ＝０．１０）、パルミチン酸ペンタデシル（ＩＯＢ＝０．１０）、パルミチン酸セチル（ＩＯＢ＝０．０９）、パルミチン酸ステアリル（ＩＯＢ＝０．０９）、パルミチン酸エイコシル（ＩＯＢ＝０．０８）、パルミチン酸ベヘニル（ＩＯＢ＝０．０８）、パルミチン酸テトラコシル（ＩＯＢ＝０．０８）、パルミチン酸ヘキサコシル（ＩＯＢ＝０．０７）、パルミチン酸オクタコシル（ＩＯＢ＝０．０７）、パルミチン酸トリアコンチル（ＩＯＢ＝０．０７）、ステアリン酸セチル（ＩＯＢ＝０．０９）、ステアリン酸ステアリル（ＩＯＢ＝０．０８）、ステアリン酸エイコシル（ＩＯＢ＝０．０８）、ステアリン酸ベヘニル（ＩＯＢ＝０．０８）、ステアリン酸テトラコシル（ＩＯＢ＝０．０７）、ステアリン酸ヘキサコシル（ＩＯＢ＝０．０７）、ステアリン酸ヘプタデシル（ＩＯＢ＝０．０７）、ステアリン酸オクタコシル（ＩＯＢ＝０．０７）、エイコ酸デシル（ＩＯＢ＝０．１０）、エイコ酸ウンデシル（ＩＯＢ＝０．１０）、エイコ酸トリデシル（ＩＯＢ＝０．０９）、エイコ酸ミリスチル（ＩＯＢ＝０．０９）、エイコ酸セチル（ＩＯＢ＝０．０８）、エイコ酸ステアリル（ＩＯＢ＝０．０８）、エイコ酸エイコシル（ＩＯＢ＝０．０８）、エイコ酸ドコシル（ＩＯＢ＝０．０７）、エイコ酸テトラコシル（ＩＯＢ＝０．０７）、エイコ酸ヘキサコシル（ＩＯＢ＝０．０７）、エイコ酸オクタコシル（ＩＯＢ＝０．０６）、ベヘン酸メチル（ＩＯＢ＝０．１３）、ベヘン酸ヘキシル（ＩＯＢ＝０．１１）、ベヘン酸オクチル（ＩＯＢ＝０．１０）、ベヘン酸デシル（ＩＯＢ＝０．０９）、ベヘン酸ウンデシル（ＩＯＢ＝０．０９）、ベヘン酸ラウリル（ＩＯＢ＝０．０９）、ベヘン酸トリデシル（ＩＯＢ＝０．０９）、ベヘン酸ミリスチル（ＩＯＢ＝０．０８）、ベヘン酸セチル（ＩＯＢ＝０．０８）、ベヘン酸ステアリル（ＩＯＢ＝０．０８）、ベヘン酸エイコシル（ＩＯＢ＝０．０７）、べへン酸ベヘニル（ＩＯＢ＝０．０７）、ベヘン酸テトラコシル（ＩＯＢ＝０．０７）、ベヘン酸ヘキサコシル（ＩＯＢ＝０．０６）、ベヘン酸オクタコシル（ＩＯＢ＝０．０６）、カプロン酸コレステロール（ＩＯＢ＝０．１３）、カプリル酸コレステロール（ＩＯＢ＝０．１３）、カプリン酸コレステロール（ＩＯＢ＝０．１２）、ウンデカン酸コレステロール（ＩＯＢ＝０．１２）、ラウリン酸コレステロール（ＩＯＢ＝０．１１）、ミリスチン酸コレステロール（ＩＯＢ＝０．１１）、パルミチン酸コレステロール（ＩＯＢ＝０．１１）、ステアリン酸コレステロール（ＩＯＢ＝０．１０）、エイコサン酸コレステロール（ＩＯＢ＝０．１０）、ベヘン酸コレステロール（ＩＯＢ＝０．０９）、天然物で上記物質の混合物であるキャンデリラワックス（炭素数が３０と３２と３４の直鎖アルキル基を持つ１価のアルコールと炭素数が２０と３２と３３と３４の直鎖アルキル基を持つ１価の脂肪酸との組み合わせからなる脂肪酸エステルが主成分）、カルナウバワックス（炭素数が３０と３２と３４の直鎖飽和アルキル基を持つ１価のアルコールと炭素数が２０と２２と２４と２６と２８の直鎖飽和アルキル基を持つ１価の脂肪酸との組み合わせからなる脂肪酸エステルが主成分）、ライスワックス（炭素数が２６と２８と３０の直鎖飽和アルキル基を持つ１価のアルコールと炭素数が２２と２４と２６の直鎖飽和アルキル基を持つ１価の脂肪酸との組み合わせからなる脂肪酸エステルが主成分）、極度水添ホホバ油（炭素数が２０と２２と２４の直鎖飽和アルキル基を持つ１価のアルコールと炭素数が１８と２０と２４の直鎖飽和アルキル基を持つ１価の脂肪酸との組み合わせからなる脂肪酸エステルが主成分）、部分水添ホホバ油（炭素数が２０と２２と２４の直鎖飽和及び不飽和アルキル基を持つ１価のアルコールと炭素数が１８と２０と２４の直鎖飽和及び不飽和アルキル基を持つ１価の脂肪酸との組み合わせからなる脂肪酸エステルが主成分）、ミツロウ（パルミチン酸ミリシルが主成分）などが挙げられる。
二価のエステル系としては、シュウ酸ジステアリル（ＩＯＢ＝０．１６）、シュウ酸ジエイコシル（ＩＯＢ＝０．１４）、シュウ酸ベヘニル（ＩＯＢ＝０．１３）、エチレングリコールジステアレート（ＩＯＢ＝０．１６）、コハク酸ジステアリル（ＩＯＢ＝０．１５）、コハク酸エイコシル（ＩＯＢ＝０．１４）、コハク酸ベヘニル（ＩＯＢ＝０．１３）、グルタル酸ジステアリル（ＩＯＢ＝０．１５）、グルタル酸ジエイコシル（ＩＯＢ＝０．１３）、グルタル酸ベヘニル（ＩＯＢ＝０．１２）、アジピン酸ジミリスチル（ＩＯＢ＝０．１８）、アジピン酸ジセチル（ＩＯＢ＝０．１６）、アジピン酸ジステアリル（ＩＯＢ＝０．１４）、アジピン酸エイコシル（ＩＯＢ＝０．１３）、アジピン酸ベヘニル（ＩＯＢ＝０．１２）、スベリン酸ジセチル（ＩＯＢ＝０．１５）、スベリン酸ジステアリル（ＩＯＢ＝０．１４）、スベリン酸ジエイコシル（ＩＯＢ＝０．１３）、スベリン酸ベヘニル（ＩＯＢ＝０．１２）、アゼライン酸ミリスチル（ＩＯＢ＝０．１６）、アゼライン酸ジセチル（ＩＯＢ＝０．１５）、アゼライン酸ジステアリル（ＩＯＢ＝０．１３）、アゼライン酸エイコシル（ＩＯＢ＝０．１２）、アゼライン酸ベヘニル（ＩＯＢ＝０．１１）、セバシン酸ジミリスチル（ＩＯＢ＝０．１４）、セバシン酸ジセチル（ＩＯＢ＝０．１４）、セバシン酸ジステアリル（ＩＯＢ＝０．１３）、セバシン酸ジエイコシル（ＩＯＢ＝０．１２）、セバシン酸ジベヘニル（ＩＯＢ＝０．１１）、１−，１４−テトラデカメチレンジカルボン酸ジトリデシル（ＩＯＢ＝０．１５）、１−，１４−テトラデカメチレンジカルボン酸ジミリスチル（ＩＯＢ＝０．１４）、１−，１４−テトラデカメチレンジカルボン酸ジセチル（ＩＯＢ＝０．１３）、１−，１４−テトラデカメチレンジカルボン酸ジステアリル（ＩＯＢ＝０．１２）、１−，１４−テトラデカメチレンジカルボン酸ジエイコシル（ＩＯＢ＝０．１１）、１−，１４−テトラデカメチレンジカルボン酸ジベヘニル（ＩＯＢ＝０．１０）、１−，１６−ヘキサデカメチレンジカルボン酸ジラウリル（ＩＯＢ＝０．１５）、１−，１６−ヘキサデカメチレンジカルボン酸ジトリデシル（ＩＯＢ＝０．１４）、１−，１６−ヘキサデカメチレンジカルボン酸ジミリスチル（ＩＯＢ＝０．１４）、１−，１６−ヘキサデカメチレンジカルボン酸ジセチル（ＩＯＢ＝０．１３）、１−，１６−ヘキサデカメチレンジカルボン酸ジステアリル（ＩＯＢ＝０．１２）、１−，１６−ヘキサデカメチレンジカルボン酸ジエイコシル（ＩＯＢ＝０．１１）、１−，１６−ヘキサデカメチレンジカルボン酸ジベヘニル（ＩＯＢ＝０．１０）、１−，１８−オクタデカメチレンジカルボン酸ジデシル（ＩＯＢ＝０．１６）、１−，１８−オクタデカメチレンジカルボン酸ジラウリル（ＩＯＢ＝０．１４）、１−，１８−オクタデカメチレンジカルボン酸ジトリデシル（ＩＯＢ＝０．１４）、１−，１８−オクタデカメチレンジカルボン酸ジミリスチル（ＩＯＢ＝０．１３）、１−，１８−オクタデカメチレンジカルボン酸ジセチル（ＩＯＢ＝０．１２）、１−，１８−オクタデカメチレンジカルボン酸ジステアリル（ＩＯＢ＝０．１１）、１−，１８−オクタデカメチレンジカルボン酸ジエイコシル（ＩＯＢ＝０．１０）、１−，１８−オクタデカメチレンジカルボン酸ジベヘニル（ＩＯＢ＝０．１０）、１−，２０−エイコシルメチレンジカルボン酸ジデシル（ＩＯＢ＝０．１５）、１−，２０−エイコシルメチレンジカルボン酸ジラウリル（ＩＯＢ＝０．１４）、１−，２０−エイコシルメチレンジカルボン酸ジトリデシル（ＩＯＢ＝０．１３）、１−，２０−エイコシルメチレンジカルボン酸ジミリスチル（ＩＯＢ＝０．１３）、１−，２０−エイコシルメチレンジカルボン酸ジセチル（ＩＯＢ＝０．１２）、１−，２０−エイコシルメチレンジカルボン酸ジステアリル（ＩＯＢ＝０．１１）、１−，２０−エイコシルメチレンジカルボン酸ジエイコシル（ＩＯＢ＝０．１０）、１−，２０−エイコシルメチレンジカルボン酸ジベヘニル（ＩＯＢ＝０．０９）などが挙げられる。
三価のエステルとしては、トリミリスチン（ＩＯＢ＝０．２０）、トリパルミチン（ＩＯＢ＝０．１８）、トリステアリン（ＩＯＢ＝０．１６）、トリノナデカノイン（ＩＯＢ＝０．１５）などが挙げられる。
上記エステルの混合物であり、天然物由来では牛脂硬化油、牛脂極度硬化油、パーム硬化油、大豆極度硬化油、菜種極度硬化油、鯨極度硬化油、綿実極度硬化油などが挙げられる。
その中でも特に好ましいのは１価の脂肪酸エステルで炭化水素が直鎖のアルキル鎖である脂肪酸エステルで具体的には、ラウリン酸エイコシル（ＩＯＢ＝０．１０）、ラウリン酸ベヘニル（ＩＯＢ＝０．０９）、ラウリン酸テトラコシル（ＩＯＢ＝０．０８）、ラウリン酸ヘキサコシル（ＩＯＢ＝０．０８）、ラウリン酸オクタコシル（ＩＯＢ＝０．０８）、ミリスチン酸セチル（ＩＯＢ＝０．１０）、ミリスチン酸ステアリル（ＩＯＢ＝０．０９）、ミリシチン酸エイコシル（ＩＯＢ＝０．０９）、ミリスチン酸ベヘニル（ＩＯＢ＝０．０８）、ミリスチン酸テトラコシル（ＩＯＢ＝０．０８）、ミリスチン酸ヘキサコシル（ＩＯＢ＝０．０８）、ミリスチン酸オクタコシル（ＩＯＢ＝０．０７）、パルミチン酸ミリスチル（ＩＯＢ＝０．１０）、パルミチン酸ペンタデシル（ＩＯＢ＝０．１０）、パルミチン酸セチル（ＩＯＢ＝０．０９）、パルミチン酸ステアリル（ＩＯＢ＝０．０９）、パルミチン酸エイコシル（ＩＯＢ＝０．０８）、パルミチン酸ベヘニル（ＩＯＢ＝０．０８）、パルミチン酸テトラコシル（ＩＯＢ＝０．０８）、パルミチン酸ヘキサコシル（ＩＯＢ＝０．０７）、パルミチン酸オクタコシル（ＩＯＢ＝０．０７）、パルミチン酸トリアコンチル（ＩＯＢ＝０．０７）、ステアリン酸セチル（ＩＯＢ＝０．０９）、ステアリン酸ステアリル（ＩＯＢ＝０．０８）、ステアリン酸エイコシル（ＩＯＢ＝０．０８）、ステアリン酸ベヘニル（ＩＯＢ＝０．０８）、ステアリン酸テトラコシル（ＩＯＢ＝０．０７）、ステアリン酸ヘキサコシル（ＩＯＢ＝０．０７）、ステアリン酸ヘプタデシル（ＩＯＢ＝０．０７）、ステアリン酸オクタコシル（ＩＯＢ＝０．０７）、エイコ酸デシル（ＩＯＢ＝０．１０）、エイコ酸ウンデシル（ＩＯＢ＝０．１０）、エイコ酸トリデシル（ＩＯＢ＝０．０９）、エイコ酸ミリスチル（ＩＯＢ＝０．０９）、エイコ酸セチル（ＩＯＢ＝０．０８）、エイコ酸ステアリル（ＩＯＢ＝０．０８）、エイコ酸エイコシル（ＩＯＢ＝０．０８）、エイコ酸ドコシル（ＩＯＢ＝０．０７）、エイコ酸テトラコシル（ＩＯＢ＝０．０７）、エイコ酸ヘキサコシル（ＩＯＢ＝０．０７）、エイコ酸オクタコシル（ＩＯＢ＝０．０６）、ベヘン酸メチル（ＩＯＢ＝０．１３）、ベヘン酸ヘキシル（ＩＯＢ＝０．１１）、ベヘン酸オクチル（ＩＯＢ＝０．１０）、ベヘン酸デシル（ＩＯＢ＝０．０９）、ベヘン酸ウンデシル（ＩＯＢ＝０．０９）、ベヘン酸ラウリル（ＩＯＢ＝０．０９）、ベヘン酸トリデシル（ＩＯＢ＝０．０９）、ベヘン酸ミリスチル（ＩＯＢ＝０．０８）、ベヘン酸セチル（ＩＯＢ＝０．０８）、ベヘン酸ステアリル（ＩＯＢ＝０．０８）、ベヘン酸エイコシル（ＩＯＢ＝０．０７）、べへン酸ベヘニル（ＩＯＢ＝０．０７）、ベヘン酸テトラコシル（ＩＯＢ＝０．０７）、ベヘン酸ヘキサコシル（ＩＯＢ＝０．０６）、ベヘン酸オクタコシル（ＩＯＢ＝０．０６）、天然物ではキャンデリラワックス（炭素数が３０と３２と３４の直鎖アルキル基を持つ１価のアルコールと炭素数が２０と３２と３３と３４の直鎖アルキル基を持つ１価の脂肪酸との組み合わせからなる脂肪酸エステルが主成分）、カルナウバワックス（炭素数が３０と３２と３４の直鎖飽和アルキル基を持つ１価のアルコールと炭素数が２０と２２と２４と２６と２８の直鎖飽和アルキル基を持つ１価の脂肪酸との組み合わせからなる脂肪酸エステルが主成分）、ライスワックス（炭素数が２６と２８と３０の直鎖飽和アルキル基を持つ１価のアルコールと炭素数が２２と２４と２６の直鎖飽和アルキル基を持つ１価の脂肪酸との組み合わせからなる脂肪酸エステルが主成分）、極度水添ホホバ油（炭素数が２０と２２と２４の直鎖飽和アルキル基を持つ１価のアルコールと炭素数が１８と２０と２４の直鎖飽和アルキル基を持つ１価の脂肪酸との組み合わせからなる脂肪酸エステルが主成分）、部分水添ホホバ油（炭素数が２０と２２と２４の直鎖飽和及び不飽和アルキル基を持つ１価のアルコールと炭素数が１８と２０と２４の直鎖飽和及び不飽和アルキル基を持つ１価の脂肪酸との組み合わせからなる脂肪酸エステルが主成分）、ミツロウ（パルミチン酸ミリシルが主成分）である。１価の脂肪酸エステルであることで脂肪酸エステルの分子内でエステル基を介して分子内結合をすることがなく、炭化水素が直鎖アルキル基であることによって、立体障害が小さく、膜状になる脂肪酸エステルが緻密に配向することによって筆跡表面の皮膜がより強固になり筆跡の耐擦過性が優れる。これらは単独で用いても複数を混合して用いてもよい。
前記脂肪酸エステルのＩＯＢが０．２０を超えてしまうと、脂肪酸エステルが界面活性剤として作用し、ファンデルワールス力よりも被筆記面に吸着する力が強いため脂肪酸エステル膜が壊れ紙面内部に浸透して筆跡を被覆出来ないことから、筆跡を擦過すると着色成分が伸びてしまう。融点が４０℃未満であると融点は人の体温と極めて近いため人の体の一部が筆跡に触れると被膜は融解し、筆跡表面が未乾燥状態になってしまうことから、擦過によって着色成分が伸びてしまう。これらの使用量はインキ全体の０．１〜５．０重量％内の使用が好ましく、より好ましくは０．５〜２．０重量％である。油相成分全体の１０．０重量％以下での使用が好ましい。インキ全体での使用量が少ないと、筆跡を完全に被覆できないため筆記直後の筆跡の乾燥性が劣ってしまう恐れがあり、インキ全体及び油相成分全体に対しての使用量が多いとエマルション粒子の界面膜だけでなく油相中にも分散し凝集してしまいエマルションが破壊した時の紙面上の膜の厚みが十分に薄くならずに擦過したときに筆跡表面から掻きとられてしまい筆跡が完全に被覆できなくなってしまう可能性があり、筆記直後の筆跡の乾燥性が劣ってしまう恐れが考えられる。
【００１０】
本発明で使用される油相を形成する有機溶剤とは、水１００ｇあたりに対する溶解度が７ｇ以下の有機溶剤を指す。有機溶剤として具体的には、エチレングリコールモノエーテル系溶剤としては、エチレングリコールモノ−２−エチルブチルエーテル（ＩＯＢ０．７５）、エチレングリコールモノ−２−エチルヘキシルエーテル（ＩＯＢ０．６０）、エチレングリコールモノα，α´ジメチルベンジルエーテル（ＩＯＢ０．６１）、エチレングリコールモノα‐メチルベンジルエーテル（ＩＯＢ０．７８）、エチレングリコールモノエチルベンジルエーテル（ＩＯＢ０．６１）、エチレングリコールモノシクロヘキシルエーテル（ＩＯＢ０．８１）、エチレングリコールモノフェニルエーテル（ＩＯＢ０．８４）、エチレングリコールモノヘキシルエーテル（ＩＯＢ０．７５）、エチレングリコールモノベンジルエーテル（ＩＯＢ０．７５）などが挙げられる。
ジエチレングリコールモノエーテル系溶剤としては、ジエチレングリコールモノ−２−エチルヘキシルエーテル（ＩＯＢ０．７０）、ジエチレングリコールモノエチルフェニルエーテル（ＩＯＢ０．６５）、ジエチレングリコールモノシクロヘキシルエーテル（ＩＯＢ０．７５）、ジエチレングリコールモノフェニルエーテル（ＩＯＢ０．７８）、ジエチレングリコールモノヘキシルエーテル（ＩＯＢ０．７０）などが挙げられる。
プロピレングリコールモノエーテル系溶剤としては、プロピレングリコールモノシクロヘキシルエーテル（ＩＯＢ０．７２）、プロピレングリコールモノフェニルエーテル（ＩＯＢ０．７５）、プロピレングリコールモノブチルエーテル（ＩＯＢ０．８６）などが挙げられる。
ジプロピレングリコールモノエーテル系溶剤としては、ジプロピレングリコールモノシクロヘキシルエーテル（ＩＯＢ０．６３）、ジプロピレングリコールモノフェニルエーテル（ＩＯＢ０．６５）、ジプロピレングリコールモノブチルエーテル（ＩＯＢ０．７０）、ジプロピレングリコールモノプロピルエーテル（ＩＯＢ０．７８）、ジプロピレングリコールモノベンジルエーテル（ＩＯＢ０．６０）などが挙げられる。
トリプロピレングリコールモノエーテル系溶剤としては、トリプロピレングリコールモノブチルエーテル（ＩＯＢ０．６２）などが挙げられる。
アルコール系溶剤としては、ベンジルアルコール（ＩＯＢ０．８２）、１−フェニルエタノール（ＩＯＢ０．７２）、２，４−ヘプタンジオール（ＩＯＢ１．４３）、２−エチル−１，３−ヘキサンジオール（ＩＯＢ１．２５）、２−フェニルエタノール（ＩＯＢ０．７２）などが挙げられる。
ケトン系溶剤としては、シクロヘキサノン（ＩＯＢ０．６３）、シクロペンタノン（ＩＯＢ０．７５）などが挙げられる。これらは単独で用いても複数を混合して用いてもよく、混合した場合のＩＯＢの値は添加した量のモル比から算出する。油相の量は好ましくはインキ全体の１０．０〜４５．０重量％である。
【００１１】
本発明に用いる脂肪酸エステルは、これら油相の有機溶剤とのＩＯＢの差が０．５０以上であり、当該有機溶剤と相溶せず、融点が４０℃以上であることで、常温で固体であるため、脂肪酸エステルが膜状に被覆した筆跡表面はすぐに乾燥状態を示し、筆記後すぐに擦過しても筆跡が伸びない。脂肪酸エステルは、油相の有機溶剤とのＩＯＢの差が０．５０未満であると脂肪酸エステルが有機溶剤に相溶してしまうことで脂肪酸エステルが筆跡表面に析出するまでに時間を要したり、被筆記面が紙である場合は紙に脂肪酸エステルを含んだ油相は紙内部に浸透して筆跡表面を被覆しなかったりすることから筆記直後の筆跡の乾燥性や耐擦過性は得られない。また、有機溶剤を包括してしまうと脂肪酸エステルが膜状に筆跡を被覆しても筆跡表面の乾燥性が悪いために筆跡乾燥性が悪く、筆記直後の耐擦過性が得られない。
【００１２】
本発明に用いる界面活性剤は、油相をＯ／Ｗエマルションの形態に乳化分散出来れば特に制限なく使用できる。具体的には非イオン界面活性剤、陰イオン界面活性剤、陽イオン界面活性剤、両性界面活性剤が使用できる。具体的には、非イオン界面活性剤として、脂肪酸アルカノールアミド、グリセリン脂肪酸エステル、ポリグリセリン脂肪酸エステル、プロピレングリコール脂肪酸エステル、ソルビタン脂肪酸エステル、ショ糖脂肪酸エステル、アルキルポリグルコシド、ポリオキシエチレングリセリン脂肪酸エステル、ポリオキシエチレンソルビタン脂肪酸エステル、ポリオキシエチレンソルビット脂肪酸エステル、ポリオキシエチレンラノリン、ポリオキシエチレン硬化ヒマシ油、ポリオキシエチレンステロール・水素添加ステロール、ポリオキシエチレンアルキルエーテル、ポリオキシエチレンポリオキシプロピレンアルキルエーテル、ポリエチレングリコール脂肪酸エステルなどが挙げられる。ＨＬＢの異なる非イオン性界面活性剤を組み合わせることも可能である。
【００１３】
陰イオン界面活性剤として、脂肪酸塩、ポリオキシエチレンアルキルエーテルカルボン酸塩、アシルイセチオン酸塩、Ｎ−アシルサルコシン塩、Ｎ−アシルメチルアラニン塩、Ｎ−アシルタウリン塩、Ｎ−アシルグルタミン酸塩、アルカンスルホン酸塩、α−オレフィンスルホン酸塩、レシチン誘導体、アルキルスルホコハク酸塩、高級脂肪酸エステルスルホン酸塩、アルキル硫酸エステル塩、二級高級アルコール硫酸エステル塩、ポリオキシエチレンアルキルエーテル硫酸エステル塩、アルキルリン酸エステル塩、βナフタレンスルホン酸ホルマリン縮合物、アルキルアリルスルホン酸塩、アマイドエーテルサルフェート、ポリオキシエチレンアルキルエーテルリン酸塩などが挙げられる。
陽イオン界面活性剤として、アルキルアンモニウム塩、アミドアミンなどが挙げられる。
両性界面活性剤として、アルキルベタイン、アルキルイミダゾリンなどが挙げられる。これらは単独で用いても複数を混合して用いてもよい。
本発明に用いる界面活性剤の総量は質量基準でインキ組成物全体の０．１〜１０重量％が好ましい。乳化剤として用いる界面活性剤の総量が０．１重量％未満であると、油相を乳化するのに十分な活性剤量とならないため細かい均一なエマルションを得られない。また、１０重量％を超えると界面活性剤が乳化剤としてだけでなく界面張力低下剤として作用してしまうため滲みや裏写りといった性質が現れてしまうことがある。
【００１４】
本発明に用いる水相を形成する水は特に制限されるものではなく、水道水、地下水、イオン交換水、純水、超純水などが使用できる。
【００１５】
本発明において着色剤は特に制限されるものではなく、水相及び／又は油相に添加でき、水相には水溶性染料及び／又は顔料、油相には油溶性染料及び／又は顔料を使用することができる。
【００１６】
水溶性染料として具体的には直接染料、酸性染料、塩基性染料などいずれも用いることができる。直接染料の具体例として、ジャパノールファストブラックＤコンク（Ｃ．Ｉ．ダイレクトブラック１７）、ウォーターブラック１００Ｌ（同１９）、ウォーターブラックＬ−２００（同１９）、ダイレクトファストブラックＢ（同２２）、ダイレクトファストブラックＡＢ（同３２）、ダイレクトディープブラックＥＸ（同３８）、ダイレクトファストブラックコンク（同５１）、カヤラススプラグレイＶＧＮ（同７１）、カヤラスダイレクトブリリアントエローＧ（Ｃ．Ｉ．ダイレクトエロー４）、ダイレクトファストエロー５ＧＬ（同２６）、アイゼンプリムラエローＧＣＬＨ（同４４）、ダイレクトファストエローＲ（同５０）、アイゼンダイレクトファストレッドＦＨ（Ｃ．Ｉ．ダイレクトレッド１）、ニッポンファストスカーレットＧＳＸ（同４）、ダイレクトファストスカーレット４ＢＳ（同２３）、アイゼンダイレクトローデュリンＢＨ（同３１）、ダイレクトスカーレットＢ（同３７）、カヤクダイレクトスカーレット３Ｂ（同３９）、アイゼンプリムラピンク２ＢＬＨ（同７５）、スミライトレッドＦ３Ｂ（同８０）、アイゼンプリムラレッド４ＢＨ（同８１）、カヤラススプラルビンＢＬ（同８３）、カヤラスライトレッドＦ５Ｇ（同２２５）、カヤラスライトレッドＦ５Ｂ（同２２６）、カヤラスライトローズＦＲ（同２２７）、ダイレクトスカイブルー６Ｂ（Ｃ．Ｉ．ダイレクトブルー１）、ダイレクトスカイブルー５Ｂ（同１５）、スミライトスプラブルーＢＲＲコンク（同７１）、ダイボーゲンターコイズブルーＳ（同８６）、ウォーターブルー＃３（同８６）、カヤラスターコイズブルーＧＬ（同８６）、カヤラススプラブルーＦＦ２ＧＬ（同１０６）、カヤラススプラターコイズブルーＦＢＬ（同１９９）などが挙げられる。
酸性染料の具体例としてアシッドブルーブラック１０Ｂ（Ｃ．Ｉ．アシッドブラック１）、ニグロシン（同２）、スミノールミリングブラック８ＢＸ（同２４）、カヤノールミリングブラックＶＬＧ（同２６）、スミノールファストブラックＢＲコンク（同３１）、ミツイナイロンブラックＧＬ（同５２）、アイゼンオパールブラックＷＨエクストラコンク（同５２）、スミランブラックＷＡ（同５２）、ラニルブラックＢＧエクストラコンク（同１０７）、カヤノールミリングブラックＴＬＢ（同１０９）、スミノールミリングブラックＢ（同１０９）、カヤノールミリングブラックＴＬＲ（同１１０）、アイゼンオパールブラックニューコンク（同１１９）、ウォーターブラック１８７−Ｌ（同１５４）、カヤクアシッドブリリアントフラビンＦＦ（Ｃ．Ｉ．アシッドエロー７：１）、カヤシルエローＧＧ（同１７）、キシレンライトエロー２Ｇ１４０％（同１７）、スミノールレベリングエローＮＲ（同１９）、ダイワタートラジン（同２３）、カヤクタートラジン（同２３）、スミノールファストエローＲ（同２５）、ダイアシッドライトエロー２ＧＰ（同２９）、スミノールミリングエローＯ（同３８）、スミノールミリングエローＭＲ（同４２）、ウォーターエロー＃６（同４２）、カヤノールエローＮＦＧ（同４９）、スミノールミリングエロー３Ｇ（同７２）、スミノールファストエローＧ（同６１）、スミノールミリングエローＧ（同７８）、カヤノールエローＮ５Ｇ（同１１０）、スミノールミリングエロー４Ｇ２００％（同１４１）、カヤノールエローＮＧ（同１３５）、カヤノールミリングエロー５ＧＷ（同１２７）、カヤノールミリングエロー６ＧＷ（同１４２）、スミトモファストスカーレットＡ（Ｃ．Ｉ．アシッドレッド８）、カヤクシルクスカーレット（同９）、ソーラールビンエクストラ（同１４）、ダイワニューコクシン（同１８）、アイゼンボンソーＲＨ（同２６）、ダイワ赤色２号（同２７）、スミノールレベリングブリリアントレッドＳ３Ｂ（同３５）、カヤシルルビノール３ＧＳ（同３７）、アイゼンエリスロシン（同５１）、カヤクアシッドローダミンＦＢ（同５２）、スミノールレベリングルビノール３ＧＰ（同５７）、ダイアシッドアリザリンルビノールＦ３Ｇ２００％（同８２）、アイゼンエオシンＧＨ（同８７）、ウォーターピンク＃２（同９２）、アイゼンアシッドフロキシンＰＢ（同９２）、ローズベンガル（同９４）、カヤノールミリングスカーレットＦＧＷ（同１１１）、カヤノールミリングルビン３ＢＷ（同１２９）、スミノオールミリングブリリアントレッド３ＢＮコンク（同１３１）、スミノールミリングブリリアントレッドＢＳ（同１３８）、アイゼンオパールピンクＢＨ（同１８６）、スミノールミリングブリリアントレッドＢコンク（同２４９）、カヤクアシッドブリリアントレッド３ＢＬ（同２５４）、カヤクアシッドブリリドブリリアントレッドＢＬ（同２６５）、カヤノールミリングレッドＧＷ（同２７６）、ミツイアシッドバイオレット６ＢＮ（Ｃ．Ｉ．アシッドバイオレット１５）、ミツイアシッドバイオレットＢＮ（同１７）、スミトモパテントピュアブルーＶＸ（Ｃ．Ｉ．アシッドブルー１）、ウォーターブルー＃１０６（同１）、パテントブルーＡＦ（同７）、ウォーターブルー＃９（同９）、ダイワ青色１号（同９）、スプラノールブルーＢ（同１５）、オリエントソルブルブルーＯＢＣ（同２２）、スミノールレベリングブルー４ＧＬ（同２３）、ミツイナイロンファストブルーＧ（同２５）、カヤシルブルーＡＧＧ（同４０）、カヤシルブルーＢＲ（同４１）、ミツイアリザリンサフィロールＳＥ（同４３）、スミノールレベリングスカイブルーＲエクストラコンク（同６２）、ミツイナイロンファストスカイブルーＢ（同７８）、スミトモブリリアントインドシアニン６Ｂｈ／ｃ（同８３）、サンドランシアニンＮ−６Ｂ３５０％（同９０）、ウォーターブルー＃１１５（同９０）、オリエントソルブルブルーＯＢＢ（同９３）、スミトモブリリアントブルー５Ｇ（同１０３）、カヤノールミリングウルトラスカイＳＥ（同１１２）、カヤノールミリングシアニン５Ｒ（同１１３）、アイゼンオパールブルー２ＧＬＨ（同１５８）、ダイワギニアグリーンＢ（Ｃ．Ｉ．アシッドグリーン３）、アシッドブリリアントミリンググリーンＢ（同９）、ダイワグリーン＃７０（同１６）、カヤノールシアニングリーンＧ（同２５）、スミノールミリンググリーンＧ（同２７）などが挙げられる。
塩基性染料の具体例として、アイゼンカチロンイエロー３ＧＬＨ（Ｃ．Ｉ．ベーシックイエロー１１）、アイゼンカチロンブリリアントイエロー５ＧＬＨ（同１３）、スミアクリルイエローＥ−３ＲＤ（同１５）、マキシロンイエロー２ＲＬ（同１９）、アストラゾンイエロー７ＧＬＬ（同２１）、カヤクリルゴールデンイエローＧＬ−ＥＤ（同２８）、アストラゾンイエロー５ＧＬ（同５１）、アイゼンカチロンオレンジＧＬＨ（Ｃ．Ｉ．ベーシックオレンジ２１）、アイゼンカチロンブラウン３ＧＬＨ（同３０）、ローダミン６ＧＣＰ（Ｃ．Ｉ．ベーシックレッド１）、アイゼンアストラフロキシン（同１２）、スミアクリルブリリアントレッドＥ−２Ｂ（同１５）、アストラゾンレッドＧＴＬ（同１８）、アイゼンカチロンブリリアントピンクＢＧＨ（同２７）、マキシロンレッドＧＲＬ（同４６）、アイゼンメチルバイオレット（Ｃ．Ｉ．ベーシックバイオレット１）、アイゼンクリスタルバイオレット（同３）、アイゼンローダミンＢ（同１０）、アストラゾンブルーＧ（Ｃ．Ｉ．ベーシックブルー１）、アストラゾンブルーＢＧ（同３）、メチレンブルー（同９）、マキシロンブルーＧＲＬ（同４１）、アイゼンカチロンブルーＢＲＬＨ（同５４）、アイゼンダイヤモンドグリーンＧＨ（Ｃ．Ｉ．ベーシックグリーン１）、アイゼンマラカイトグリーン（同４）、ビスマルクブラウンＧ（Ｃ．Ｉ．ベーシックブラウン１）などが挙げられる。これらは単独で用いても複数を混合して用いてもよい。
【００１７】
油溶性染料として具体的には、酸性染料、塩基性染料、金属錯塩染料、造塩染料、アジン染料、アントラキノン染料、フタロシアニン染料、トリフェニルメタン染料などが使用でき、具体例として、ニグロシンベ−スＥＥ、同ＥＥＬ、同ＥＸ、同ＥＸＢＰ、同ＥＢ、オイルイエロー１０１、同１０７、オイルピンク３１２、オイルブラウンＢＢ、同ＧＲ、オイルグリーンＢＧ、オイルブルー６１３、オイルスカーレット３０８、同ＢＯＳ、オイルブラックＨＢＢ、同８６０、同ＢＳ、バリファストイエロー１１０１、同１１０５、同１１０９、同３１０４、同３１０５、同３１０８、同４１２０、同ＡＵＭ、バリファストオレンジ２２１０、同３２０９、同３２１０、バリファストレッド１３０６、同１３０８、同１３２０、同１３５５、同１３６０、同２３０３、同２３２０、同３３０４、同３３０６、同３３２０、バリファストピンク２３１０Ｎ、バリファストブラウン２４０２、同３４０５、バリファストグリーン１５０１、バリファストブルー１６０３、同１６０５、同１６０７、同１６３１、同２６０６、同２６１０、同２６２０、バリファストバイオレット１７０１、同１７０２、バリファストブラック１８０２、同１８０５、同１８０７、同３８０４、同３８０６、同３８０８、同３８１０、同３８２０、同３８３０、スピリットレッド１０２、スピリットブラックＡＢ、オスピーイエローＲＹ、ＲＯＢ−Ｂ、ＭＶＢ３、ＳＰブルー１０５（以上、オリエント化学工業（株）製）、アイゼンスピロンイエロー３ＲＨ、同ＧＲＬＨスペシャル、同Ｃ−２ＧＨ、同Ｃ−ＧＮＨ、アイゼンスピロンオレンジ２ＲＨ、同ＧＲＨコンクスペシャル、アイゼンスピロンレッドＧＥＨ、同ＢＥＨ、同ＧＲＬＨスペシャル、同Ｃ−ＧＨ、同Ｃ−ＢＨ、アイゼンスピロンバイオレットＲＨ、同Ｃ−ＲＨ、アイゼンスピロンブラウンＢＨコンク、同ＲＨ、アイゼンスピロンマホガニーＲＨ、アイゼンスピロンブルーＧＮＨ、同２ＢＮＨ、同Ｃ−ＲＨ、同ＢＰＮＨ、アイゼンスピロングリーンＣ−ＧＨ、同３ＧＮＨスペシャル、アイゼンスピロンブラックＢＮＨ、同ＭＨ、同ＲＬＨ、同ＧＭＨスペシャル、同ＢＨスペシャル、Ｓ．Ｂ．Ｎ．オレンジ７０３、Ｓ．Ｂ．Ｎ．バイオレット５１０、同５２１、Ｓ．Ｐ．Ｔ．オレンジ６、Ｓ．Ｐ．Ｔ．ブルー１１１、ＳＯＴピンク１、ＳＯＴブルー４、ＳＯＴブラック１、同６、同１０、同１２、１３リキッド、アイゼンローダミンＢベース、アイゼンメチルバイオレットベース、アイゼンビクトリアブルーＢベース（以上、保土谷化学工業（株）製）、オイルイエローＣＨ、オイルピンク３３０、オイルブルー８Ｂ、オイルブラックＳ、同ＦＳスペシャルＡ、同２０２０、同１０９、同２１５、ＡＬイエロー１１０６Ｄ、同３１０１、ＡＬレッド２３０８、ネオスーパーイエローＣ−１３１、同Ｃ−１３２、同Ｃ−１３４、ネオスーパーオレンジＣ−２３３、ネオスーパーレッドＣ−４３１、ネオスーパーブルーＣ−５５５、ネオスーパーブラウンＣ−７３２、同Ｃ−７３３（以上、中央合成化学（株）製）、オレオゾールファストイエロー２Ｇ、同ＧＣＮ、オレオゾールファストオレンジＧＬ、オレオゾールファストレッドＢＬ、同ＲＬ（以上、田岡化学工業（株）製）、サビニールイエロー２ＧＬＳ、同ＲＬＳ、同２ＲＬＳ、サビニールオレンジＲＬＳ、サビニールファイアレッドＧＬＳ、サビニールレッド３ＢＬＳ、サビニールピンク６ＢＬＳ、サビニールブルーＲＮ、同ＧＬＳ、サビニールグリーン２ＧＬＳ、サビニールブラウンＧＬＳ（以上、サンド社製、スイス国）、マゼンタＳＰ２４７％、クリスタルバイオレット１０Ｂ２５０％、マラカイトグリーンクリスタルコンク、ブリリアントグリーンクリスタルＨ９０％、スピリットソルブルレッド６４８４３（以上、ホリディ社製、英国）、ネプチューンレッドベース５４３、ネプチューンブルーベース６３４、ネプチューンバイオレットベース６０４、バソニールレッド５４０、バソニールバイオレット６００、ビクトリアブルーＦ４Ｒ、ニグロシンベースＬＫ（以上、ＢＡＳＦ社製、独国）、メチルバイオレット２Ｂベース（以上、Ｎａｔｉｏｎａｌ  Ａｎｉｌｎｅ  Ｄｉｖ．社製、米国）などが挙げられる。これらは単独で用いても複数を混合して用いてもよい。
【００１８】
顔料として具体的には、ファーネストブラック、コンタクトブラック、サーマルブラック、アセチレンブラックなどのカーボンブラック、黒色酸化鉄、黄色酸化鉄、赤色酸化鉄、群青、紺青、コバルトブルー、チタンイエロー、ターコイズ、モリブデートオレンジ、酸化チタン、金粉、銀粉、銅粉、アルミニウム粉、真鍮粉、錫粉、雲母系顔料、Ｃ．Ｉ．ＰＩＧＭＥＮＴ  ＲＥＤ  ２、同３、同５、同１７、同２２、同３８、同４１、同４８：２、同４８：３、同４９、同５０：１、同５３：１、同５７：１、同５８：２、同６０、同６３：１、同６３：２、同６４：１、同８８、同１１２、同１２２、同１２３、同１４４、同１４６、同１４９、同１６６、同１６８、同１７０、同１７６、同１７７、同１７８、同１７９、同１８０、同１８５、同１９０、同１９４、同２０６、同２０７、同２０９、同２１６、同２４５、Ｃ．Ｉ．ＰＩＧＭＥＮＴ  ＯＲＡＮＧＥ  ５、同１０、同１３、同１６、同３６、同４０、同４３、Ｃ．Ｉ．ＰＩＧＭＥＮＴ  ＶＩＯＬＥＴ  １９、同２３、同３１、同３３、同３６、同３８、同５０、Ｃ．Ｉ．ＰＩＧＭＥＮＴ  ＢＬＵＥ  ２、同１５、同１５：１、同１５：２、同１５：３、同１５：４、同１５：５、同１６、同１７、同２２、同２５、同６０、同６６、Ｃ．Ｉ．ＰＩＧＭＥＮＴ  ＢＲＯＷＮ  ２５、同２６、Ｃ．Ｉ．ＰＩＧＭＥＮＴ  ＹＥＬＬＯＷ  １、同３、同１２、同１３、同２４、同９３、同９４、同９５、同９７、同９９、同１０８、同１０９、同１１０、同１１７、同１２０、同１３９、同１５３、同１６６、同１６７、同１７３、Ｃ．Ｉ．ＰＩＧＭＥＮＴ  ＧＲＥＥＮ  ７、同１０、同３６などが挙げられる。これらは、１種もしくは２種以上混合して用いることが出来る。
また、顔料を水性媒体に分散した分散顔料も使用でき、無機、有機顔料の分散体で具体的には、ｕｎｉｓｐｅｒｓｅシリーズ（以上、チバスペシャリティケミカルズ（株）製）、Ｈｏｓｔｆｉｎｅシリーズ（以上、クラリアントジャパン（株）製）、Ｄｉｓｐｅｒｓｅシリーズ、Ｒｙｕｄｙｅシリーズ（以上、大日本インキ化学工業（株）製）、Ｆｕｊｉ．ＳＰシリーズ（以上、富士色素（株）製）、Ｅｍａｃｏｌシリーズ、Ｓａｎｄｙｅシリーズ（以上、山陽色素（株）製）、ＭｉｃｒｏＰｉｇｍｏシリーズ、ＭｉｃｒｏＪｅｔシリーズ（以上、オリエント化学工業（株）製）、Ｒｉｏ  Ｆａｓｔシリーズ、ＥＭ  Ｃｏｌｏｒシリーズ（以上、東洋インキ（株）製）、Ｐｏｌｕｘシリーズ（以上、住化カラー（株）製）などが挙げられる。
蛍光顔料の分散体で具体的には、ＮＫＷシリーズ（以上、日本蛍光化学（株）製）、コスモカラーシリーズ（以上、東洋ソーダ（株）製）、シンロイヒ・カラーベースシリーズ（以上、シンロイヒ（株）製）などが挙げられる。これらは１種もしくは２種以上混合して用いることが出来る。ただし、着色された樹脂球を着色剤として用いる場合は有機溶剤に溶解しないものを用いることができる。尚、上記顔料、分散顔料は混合して使用することもできる。着色剤に顔料や油性染料を用いることで筆跡に耐水性を付与することも出来たり顔料のみを用いることで筆跡の耐光性を付与することが出来る。
【００１９】
ボールペンインキとして望ましい粘度を付与するために水相に高分子多糖類や合成高分子化合物を添加することもできる。具体的には、プルラン、ザンサンガム、ウェランガム、ジェランガム、ラムザンガム、デンプン、カチオンデンプン、デキストリン、デンプングリコール酸ナトリウムなど及びそれらの誘導体、アラビアガム、トラガカントガム、ローカストビーンガム、グアーガム及びその誘導体、寒天、カラギーナン、アルギン酸、アルギン酸塩、ペクチン、ゼラチン、ガゼイン、ガゼインナトリウム、グルコマンナン、デキストラン、メチルセルロース、エチルセルロース、ヒドロキシエチルセルロース、カルボキシメチルセルロース、ヒドロキシプロピルセルロース、デンプングリコール酸ナトリウム、ラノリン誘導体、キトサン誘導体などが挙げられる。
合成高分子化合物として、ポリエチレンオキサイド、ポリエチレングリコール、ポリビニルアルコール、ポリビニルメチルエーテル、ポリビニルピロリドン及びその誘導体、アクリル系樹脂、ウレタン系樹脂、ポリアクリル酸およびその共重合体、ポリアクリル酸またはポリメタクリル酸のアルカリ塩、アクリル酸またはメタクリル酸含有共重合体のアルカリ塩、スチレンとマレイン酸の共重合体のアルカリ塩、酢酸ビニルとクロトン酸の共重合体のアルカリ塩などが挙げられる。
【００２０】
ボール受座摩耗防止や運筆性改良のための潤滑剤として、オレイン酸などの高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）などのチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩などを使用することもできる。
【００２１】
水相のｐＨ調整剤として有機系または無機系の塩基および酸を使用することもできる。好ましい有機系塩基はアミン類として脂肪アミン、エタノールアミン、ジエタノールアミン、トリエタノールアミン、Ｎ，Ｎ−ジメチルエタノールアミン、ジイソプロピルアミン、トリエチルアミン、ジイソプロピルエチルアミン、アミノメチルプロパノールまたはジメチルアミノメチルプロパノールが挙げられ、好ましい無機系塩基として水酸化ナトリウム、水酸化カリウム、水酸化リチウム、またはアンモニアなどが挙げられる。
【００２２】
紫外線吸収剤として、ベンゾフェノン、ベンゾトリアゾール、サリチレート、ジベンゾイルメタン、アントラニレート、メチルベンジリデン、オクチルトリアゾン、２−フェニルベンズイミダゾール−５−スルホン酸、オクトクリレン、トリアジン、シンナメート、シアノアクリレート、ジシアノエチレン、エトクリレン、ドロメトリゾールトリシロキサン、ビスエチルヘキシルオキシフェノールメトキシフェノールトリアジン、ドロメトリゾール、ジオクチルブタミドトリアゾン、テレフタリリデンジカンファースルホン酸およびパラ−アミノベンゾエート、サリチル酸、ベンズオキサゾール、ピリチオン亜鉛、ならびに、それらのエステル誘導体などを添加することもできる。
【００２３】
酸化防止剤として、ビタミンＣ、酢酸アスコルビル、リン酸アスコルビルおよびパルミチン酸アスコルビル、ビタミンＥ、酢酸トコフェリル、フラボンもしくはフラボノイド、ヒスチジン、グリシン、チロシン、トリプトファンおよびそれらの誘導体、ビタミンＡおよびその誘導体、葉酸およびその誘導体、カロテノイドおよびカロテン、尿酸およびその誘導体、クエン酸、乳酸、リンゴ酸スチルべンおよびその誘導体、ザクロ抽出物、ビタミンＫ１もしくはＫ２、ビタミンＫ１オキシドもしくはビタミンＫ２オキシドなどを添加することもできる。
【００２４】
防錆剤として、酸性亜硫酸塩、チオ硫酸ナトリウム、チオグリコール酸アンモニウム、ジイソプロピルアンモニウムナイトライト、ジイソプロピルアンモニウムナイトライト、四硝酸ペンタエリスリトール、ジシクロヘキシルアンモニウムナイトライト、ベンゾトリアゾール、トリルトリアゾール、サポニンなどを添加することもできる。
【００２５】
消泡剤として、高酸化油系、グリセリン脂肪酸エステル系、フッ素系、シリコーン系化合物などを添加することもできる。
【００２６】
防腐剤、防黴剤として、石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン、２−ピリジンチオール−１−オキサイドナトリウムなどを添加することもできる。
【００２７】
インキの乾燥防止や凍結防止のために水相に水溶性有機溶剤や多価アルコール類を配合することもできる。具体的には、水溶性有機溶剤として、エチレングリコール、ジエチレングリコール、トリエチレングリコール、プロピレングリコール、ジプロピレングリコール、ポリエチレングリコール、ポリプロピレングリコール、１，３−ブチレングリコール、チオジエチレングリコール、グリセリン、ジグリセリン、トリグリセリン、テトラグリセリンなどが挙げられる。
多価アルコールとして、エリスリトール、キシリトール、ソルビトール、マルチトール、フルクトースなどが挙げられる。
【００２８】
Ｏ／Ｗ型エマルションインキを作成する乳化分散の方法は特に制限されるものではなく、スターラー、ホモミキサー、ホモジナイザーなどで適当な温度で撹拌することで作成することができるが、アニオン界面活性剤及びＨＬＢが１０以上の水溶性ノニオン界面活性剤を使用する場合は予め水相に溶解し、ＨＬＢが１０未満の油溶性ノニオン界面活性剤を使用する場合は予め油相に溶解しておくことで界面活性剤が均一に分散し乳化しやすくなる。また、作成したエマルションをさらに微細にするために高圧ホモジナイザー処理することもできる、エマルション粒子径を揃えたり不溶解物を除くためにろ過や遠心処理をすることもできる。ボールペン形態にしたときにインキを書き切るまでの長期間分散状態を維持することができるように作成後のエマルションの平均粒子径は５μｍ以下にすることが好ましい。
乳化分散以外の用途に用いる界面活性剤は乳化処理後に添加を行うことが好ましい。
アニオン界面活性剤及びＨＬＢが１０以上の水溶性ノニオン界面活性剤を使用する場合は予め水相に溶解し、ＨＬＢが１０以下の油溶性ノニオン界面活性剤を使用する場合は予め油相に溶解しておくことがエマルション作成時には好ましい。
【実施例】
【００２９】
実施例１
ＷＡＴＥＲ  ＢＬＵＥ  １１６（水相物質、水溶性染料、オリエント化学工業（株）製）                                                                  ３０．０重量％
ベンジルアルコール（油相物質、有機溶剤、ＩＯＢ０．８２）          １２．０重量％
フェニルグリコール（油相物質、有機溶剤、ＩＯＢ０．８４）            ８．０重量％
ＮＩＫＫＯＬ  ホホバワックス（油相物質、脂肪酸エステル、水添ホホバ油、日光ケミカルズ（株）製、融点６６〜７０℃、ＩＯＢ０．０７の１価の脂肪酸エステルとＩＯＢ０．０８の１価の脂肪酸エステルとを主成分とする混合物）                  １．０重量％
ＮＩＫＫＯＬ  Ｄｅｃａｇｌｙｎ  ２−ＳＶ（界面活性剤、日光ケミカルズ（株）製）
０．５重量％
ケルザン  ＡＲ（水相物質、水溶性増粘剤、キサンタンガム、三晶（株）製）０．２重量％
トリエタノールアミン（水相物質、ｐＨ調整剤）                          ０．１重量％
グリセリン（水相物質、凍結防止剤）                                  １０．０重量％
イオン交換水（水相物質）                                            ３８．２重量％
上記ＷＡＴＥＲ  ＢＬＵＥ  １１６、ケルザン  ＡＲとトリエタノールアミンとグリセリンとイオン交換水とを２５℃１時間加熱撹拌してＡ液を作成する。ベンジルアルコールとフェニルグリコールとＮＩＫＫＯＬ  ホホバワックスとＮＩＫＫＯＬ  Ｄｅｃａｇｌｙｎ  ２−ＳＶとを８０℃で１時間撹拌させたＢ液（有機溶剤のＩＯＢ０．８３）を作成する。８０℃でＡ液にＢ液を加えホモジナイザーで４５分撹拌したあと撹拌しながら冷却し青色エマルションインキを作成した。
【００３０】
実施例２
アイゼンスピロンイエローＣ−ＧＮＨ（油相物質、油溶性染料、保土ヶ谷化学工業（株）製）                                                                ２．０重量％
アイゼンスピロンレッドＣ−ＲＨ（油相物質、油溶性染料、保土ヶ谷化学工業（株）製）                                                                    ３．０重量％
フェニルグリコール（油相物質）                                    ２５．０重量％
デカン酸コレステロール（油相物質、脂肪酸エステル、東京化成工業（株）製、融点８１〜８５℃、ＩＯＢ０．１２の１価の脂肪酸エステル）                    １．０重量％
ネオペレックス  Ｇ−６５（界面活性剤、ドデシルベンゼンスルホン酸ナトリウム、花王（株）製）                                                          ０．５重量％
ケルザン  ＡＲ（水相物質）                                            ０．２重量％
トリエタノールアミン（水相物質）                                      ０．１重量％
グリセリン（水相物質）                                              １０．０重量％
イオン交換水（水相物質）                                            ５８．２重量％
上記ネオペレックス  Ｇ−６５とケルザン  ＡＲとトリエタノールアミンとグリセリンとイオン交換水とを２５℃１時間加熱撹拌してＡ液を作成する。アイゼンスピロンイエローＣ−ＧＮＨとアイゼンスピロンレッドＣ−ＲＨとフェニルグリコールとデカン酸コレステロールとを８０℃で１時間撹拌させたＢ液（有機溶剤のＩＯＢ０．８４）を作成する。８０℃でＡ液にＢ液を加えホモジナイザーで４５分撹拌したあとに撹拌しながら冷却し橙色エマルションインキを作成した。
【００３１】
実施例３
オイルピンク  ３１２（油相物質、油溶性染料、オリエント化学工業（株）製）                                                                            ８．０重量％
ＷＡＴＥＲ  ＢＬＵＥ  １１６（水相物質）                            ８．０重量％
ジエチレングリコールモノ−２−エチルヘキシルエーテル（油相物質、有機溶剤、ＩＯＢ０．７０）                                                        ４５．０重量％
トリミリスチン（油相物質、脂肪酸エステル、東京化成工業（株）製、融点５７℃、ＩＯＢ０．２０の３価の脂肪酸エステル）                                  ２．０重量％
ＮＩＫＫＯＬ  ＢＣ−４０（界面活性剤、ポリオキシエチレン（４０）セチルエーテル、日光ケミカルズ（株）製）                                            ２．０重量％
ケルザン  ＡＲ（水相物質）                                          ０．２重量％
トリエタノールアミン（水相物質）                                    ０．１重量％
グリセリン（水相物質）                                            １０．０重量％
イオン交換水（水相物質）                                          ２４．７重量％
上記ＷＡＴＥＲ  ＢＬＵＥ  １１６とＮＩＫＫＯＬ  ＢＣ−４０とケルザン  ＡＲとトリエタノールアミンとグリセリンとイオン交換水とを２５℃１時間加熱撹拌してＡ液を作成する。オイルピンク  ３１２とジエチレングリコールモノ−２−エチルヘキシルエーテルとトリミリスチンとを６０℃で１時間撹拌させたＢ液（有機溶剤のＩＯＢ０．７０）を作成する。Ｂ液中に撹拌しながらＡ液を滴下後５分間撹拌したあと、スリーワンモーターで撹拌しながら冷却し紫色エマルションインキを作成した。
【００３２】
実施例４
ＭＡ１００（水相物質、顔料、カーボンブラック、三菱化学（株）製）  １０．０重量％
ベンジルアルコール（油相物質）                                    １２．０重量％
フェニルグリコール（油相物質）                                    １３．０重量％
ＮＩＫＫＯＬ  ホホバワックス（油相物質）                            ２．５重量％
ＮＩＫＫＯＬ  Ｄｅｃａｇｌｙｎ  ２−ＳＶ                            １．３重量％
ケルザン  ＡＲ（水相物質）                                          ０．２重量％
トリエタノールアミン（水相物質）                                    ０．１重量％
グリセリン（水相物質）                                            １０．０重量％
イオン交換水（水相物質）                                          ５０．９重量％
上記ケルザン  ＡＲとイオン交換水の内３．８重量％とを２５℃で２時間撹拌してケルザン  ＡＲ水溶液を作成する。ＭＡ１００とトリエタノールアミンとグリセリンとイオン交換水の残りとを２５℃３時間撹拌した後にボールミルで処理し、ケルザン  ＡＲ水溶液を添加した後に２５℃で３０分撹拌してＡ液を作成する。ベンジルアルコールとフェニルグリコールとＮＩＫＫＯＬ  ホホバワックスとＮＩＫＫＯＬ  Ｄｅｃａｇｌｙｎ  ２−ＳＶとを８０℃で１時間撹拌しＢ液（有機溶剤のＩＯＢ０．８３）を作成する。Ａ液にＢ液を加えホモジナイザーで４５分間冷却しながら撹拌し黒色エマルションインキを作成した。
【００３３】
実施例５
ＰｒｉｎｔｅＸ３５（油相物質、顔料、カーボンブラック、ＥＶＯＮＩＫ  ＤＥＧＵＳＳＡ製）                                                            １０．０重量％
ベンジルアルコール（油相物質）                                    ４１．０重量％
ＮＩＫＫＯＬ  Ｎ−ＳＰＶ（油相物質、（油相物質、脂肪酸エステル、パルミチン酸セチル、日光ケミカルズ（株）製、融点４５〜５０℃、ＩＯＢ０．０９の１価の脂肪酸エステル）                                                                    ０．２重量％
ネオペレックス  Ｇ−６５                                            ０．５重量％
エスレックＢＬ−１（油相物質、分散樹脂、ポリビニルブチラール、積水化学工業（株）製）                                                                １．０重量％
ケルザン  ＡＲ（水相物質）                                          ０．２重量％
トリエタノールアミン（水相物質）                                    ０．１重量％
グリセリン（水相物質）                                            １０．０重量％
イオン交換水（水相物質）                                          ３７．０重量％
上記ＰｒｉｎｔｅＸ３５とベンジルアルコールとＮＩＫＫＯＬ  Ｎ−ＳＰＶとエスレックＢＬ−１とを８０℃３時間撹拌する。これをボールミルで処理しＡ液（有機溶剤のＩＯＢ０．８２）を作成する。ネオペレックス  Ｇ−６５とケルザン  ＡＲとトリエタノールアミンとグリセリンとイオン交換水とを２５℃で１時間撹拌しＢ液を作成する。８０℃でＡ液にＢ液を加えホモジナイザーで４５分撹拌したあと撹拌しながら冷却し黒色エマルションインキを作成した。
【００３４】
実施例６
Ｃ．Ｉ．ＰＩＧＭＥＮＴ  ＶＩＯＬＥＴ  １９（油相物質、顔料）        ２．０重量％
Ｃ．Ｉ．ＰＩＧＭＥＮＴ  ＢＬＵＥ  ２（水相物質、顔料）              ７．５重量％
ベンジルアルコール（油相物質）                                      ５．０重量％
フェニルグリコール（油相物質）                                      ５．０重量％
ＮＩＫＫＯＬ  ＭＭ（油相物質、脂肪酸エステル、ミリスチン酸ミリスチル、日光ケミカルズ（株）製、融点４１〜４３℃、ＩＯＢ０．１１の１価の脂肪酸エステル）                                                                              ０．５重量％
ＮＩＫＫＯＬ  ＢＣ−４０                                            ０．５重量％
ネオペレックス  Ｇ−６５                                            ０．１重量％
エスレックＢＬ−１（油相物質）                                      １．０重量％
ケルザン  ＡＲ（水相物質）                                          ０．２重量％
トリエタノールアミン（水相物質）                                    ０．１重量％
グリセリン（水相物質）                                            １０．０重量％
イオン交換水（水相物質）                                          ６８．１重量％
上記Ｃ．Ｉ．ＰＩＧＭＥＮＴ  ＶＩＯＬＥＴ  １９とベンジルアルコールとフェニルグリコールとＮＩＫＫＯＬ  ＭＭとエスレックＢＬ−１とを８０℃３時間撹拌する。これをボールミルで処理しＡ液（有機溶剤のＩＯＢ０．８３）を作成する。ケルザン  ＡＲとイオン交換水の内３．８重量％とを２５℃で２時間撹拌してケルザン  ＡＲ水溶液を作成する。Ｃ．Ｉ．ＰＩＧＭＥＮＴ  ＢＬＵＥ  ２とＮＩＫＫＯＬ  ＢＣ−４０とネオペレックス  Ｇ−６５とトリエタノールアミンとグリセリンとイオン交換水の残りとを２５℃で２時間撹拌した後にボールミルで処理し、ケルザン  ＡＲ水溶液を添加した後に２５℃で３０分撹拌してＢ液を作成する。Ａ液にＢ液を加えホモジナイザーで４５分撹拌したあと撹拌しながら冷却し青色エマルションインキを作成した。
【００３５】
実施例７
ＷＡＴＥＲ  ＢＬＵＥ  １１６（水相物質）                          １０．０重量％
Ｃ．Ｉ．ＰＩＧＭＥＮＴ  ＢＬＵＥ  ２（油相物質）                    ４．０重量％
フェニルグリコール（油相物質）                                    ２０．０重量％
アラキジン酸メチル（油相物質、脂肪酸エステル、東京化成工業（株）製、融点４８℃、ＩＯＢ０．１４の１価の脂肪酸エステル）                              １．０重量％
ＮＩＫＫＯＬ  Ｄｅｃａｇｌｙｎ  ２−ＳＶ                            １．０重量％
エスレックＢＬ−１（油相物質）                                      １．０重量％
ケルザン  ＡＲ（水相物質）                                          ０．２重量％
トリエタノールアミン（水相物質）                                    ０．１重量％
グリセリン（水相物質）                                            １０．０重量％
イオン交換水（水相物質）                                          ５２．７重量％
上記Ｃ．Ｉ．ＰＩＧＭＥＮＴ  ＢＬＵＥ  ２とフェニルグリコールとＮＩＫＫＯＬ  Ｄｅｃａｇｌｙｎ  ２−ＳＶとアラキジン酸メチルとエスレックＢＬ−１とを８０℃３時間撹拌する。これをボールミルで処理しＡ液（有機溶剤のＩＯＢ０．８４）を作成する。ＷＡＴＥＲ  ＢＬＵＥ  １１６とＮＩＫＫＯＬ  ＢＣ−４０とケルザン  ＡＲとトリエタノールアミンとグリセリンとイオン交換水とを２５℃で２時間撹拌しＢ液を作成する。Ａ液にＢ液を加えホモジナイザーで４５分撹拌したあと撹拌しながら冷却し青色エマルションインキを作成した。
【００３６】
実施例８
Ｃ．Ｉ．ＰＩＧＭＥＮＴ  ＢＬＵＥ  ２（水相物質）                    ４．０重量％
アイゼンスピロンイエローＣ−ＧＮＨ（油相物質）                      ４．０重量％
ベンジルアルコール（油相物質）                                    ２０．０重量％
フェニルグリコール（油相物質）                                    ２０．０重量％
エマノーン  ３２０１Ｍ−Ｖ（油相物質、脂肪酸エステル、エチレングリコールジステアレート、花王（株）製、融点６５℃、ＩＯＢ０．１５の２価の脂肪酸エステル）                                                                            ４．０重量％
ＮＩＫＫＯＬ  ＢＣ−４０                                            ５．０重量％
ケルザン  ＡＲ（水相物質）                                          ０．２重量％
トリエタノールアミン（水相物質）                                    ０．１重量％
グリセリン（水相物質）                                            １０．０重量％
イオン交換水（水相物質）                                          ３２．７重量％
上記Ｃ．Ｉ．ＰＩＧＭＥＮＴ  ＢＬＵＥ  ２とＮＩＫＫＯＬ  ＢＣ−４０とトリエタノールアミンとグリセリンとイオン交換水の内４７．１重量％とを２５℃３時間撹拌する。これをボールミルで処理しＡ液を作成する。ベンジルアルコールとフェニルグリコールとエマノーン  ３２０１Ｍ−Ｖとを８０℃で１時間撹拌しＢ液（有機溶剤のＩＯＢ０．８３）を作成する。８０℃でＡ液にＢ液を加えホモジナイザーで４５分撹拌した後、ケルザン  ＡＲとイオン交換水の残りとを撹拌して作成したケルザン  ＡＲ水溶液を添加し、撹拌しながら冷却して緑色エマルションインキを作成した。
【００３７】
比較例１
実施例１においてＮＩＫＫＯＬ  ホホバワックスの全量をトリトリデカノイン（油相物質、脂肪酸エステル、和光純薬工業（株）製、融点４７〜５６℃、ＩＯＢ０．２１の３価の脂肪酸エステル）に置き換えた以外は実施例１と同様に青色エマルションインキを作成した。
【００３８】
比較例２
実施例１においてＮＩＫＫＯＬ  ホホバワックスの全量をノナデカン酸エチル（油相物質、脂肪酸エステル、東京化成工業（株）製、融点３５℃、ＩＯＢ０．１４の１価の脂肪酸エステル）に置き換えた以外は実施例１と同様に青色エマルションインキを作成した。
【００３９】
比較例３
実施例１においてベンジルアルコールとフェニルグリコールの全量をイオン交換水に置き換えた以外は実施例１と同様に作成すると脂肪酸エステルを核とするワックス粒子を有する青色水性インキが得られた。
【００４０】
比較例４
実施例４においてＮＩＫＫＯＬ  ホホバワックスの全量をイオン交換水に置き換えた以外は実施例４と同様に黒色エマルションインキを作成した。
【００４１】
比較例５
実施例４においてＮＩＫＫＯＬ  ホホバワックスの全量をニカゾールＦＸ３３６（アクリル樹脂エマルション、日本カーバイド工業（株）製）に置き換え、ベンジルアルコールとフェニルグリコールの全量をイオン交換水に書き換えて、Ｂ液作成時の撹拌条件を２５℃１時間に変更した以外は実施例４と同様に作成すると、樹脂エマルションを有する黒色水性インキが得られた。
【００４２】
比較例６
実施例３においてジエチレングリコールモノ−２−エチルヘキシルエーテルの全量をハイコールＫ−１４０Ｎ（油相物質、流動パラフィン、ＩＯＢ０、カネダ（株）製）に置き換え、トリミリスチンを密ロウ（油相物質、脂肪酸エステル、（株）セラリカＮＯＤＡ製、融点６０℃、ＩＯＢ０．０７の１価の脂肪酸エステルが主成分である混合物）に置き換えた以外は実施例３と同様に紫色エマルションインキを作成した。
【００４３】
比較例７
実施例６においてベンジルアルコールとフェニルグリコールの全量をエチレングリコールモノ−２−エチルヘキシルエーテル（油相物質、有機溶剤、ＩＯＢ０．６０）に置き換えた以外は実施例６と同様に青色エマルションインキを作成した。
【００４４】
試験サンプルの作成
上記実施例１〜８及び、比較例１〜７で得た各インキ組成物を直径０．５ｍｍの超硬製のボール抱持したボールペンペン先をもつノック式ボールペン（ノック式エナージェル、製品符号ＢＬＮ７５、ぺんてる（株）製）のインキ収容管に１．７ｇ充填し、試験用ボールペンサンプルとした。
【００４５】
筆跡乾燥性の確認試験
上記実施例１〜８及び、比較例１〜７のインキを充填した試験用ボールペンサンプルにて上質紙（ＪＩＳ  Ｐ３２０１  筆記用紙）に筆記速度７ｃｍ／秒、筆記角度７０°、筆記荷重１００ｇの条件で２００ｍｍの直線筆記を行った後に、２秒ごとに消しゴムで擦り、筆跡に変化がなくなるまでの秒数を測定した。
【００４６】
湿った手による筆跡の耐擦過性再現確認試験
４０℃８０％の恒温槽中に上記実施例１〜８及び、比較例１〜７のインキを充填した試験用ボールペンサンプル及び、上質紙（ＪＩＳ  Ｐ３２０１  筆記用紙）を投入し、１時間後に恒温槽中で、筆記速度７ｃｍ／秒、筆記角度７０°、筆記荷重１００ｇの条件で２００ｍｍの直線筆記を行った後に、上質紙に１ｋｇの分銅を載せた物を２秒ごとに筆跡上を擦過し、伸びた筆跡がＪＩＳ  Ｌ  ０８０５に基づいて作成された汚染用グレースケール（（財）日本色彩研究所製作）において４号以上になるまでの秒数を測定した。
【００４７】
上記試験の結果を表１に示す。
【００４８】
【表１】
2013199572.tif 000002
【００４９】
実施例１〜８において、ＩＯＢが０．２０以下で、融点が４０℃以上である脂肪酸エステルと有機溶剤とを少なくとも含み、前記脂肪酸エステルのＩＯＢと有機溶剤のＩＯＢとの差が０．５０以上である油相を、界面活性剤を用いて水を少なくとも含む水相に乳化分散したボールペン用Ｏ／Ｗ型エマルションインキ組成物は、筆跡の乾燥性と湿った手による筆跡の耐擦過性が得られることが表されている。実施例１、２及び４〜７において脂肪酸エステルのエステル価数が１価であることで脂肪酸エステルが分子内でエステル基を介して結合することがないためにファンデルワールス力による結合点が増加することによって膜の状態がより緻密になることから筆跡を隙間なく被覆出来ることでさらに筆跡の乾燥性と湿った手による筆跡の耐擦過性が向上する。実施例１及び４、５において、脂肪酸エステルのエステル価数が１価でＩＯＢが０．０９以下になることで脂肪酸エステルが界面活性剤の疎水基との結合が強くなり、脂肪酸エステルの皮膜上に水相や油相が残りにくくなるために筆跡表面がより乾燥しやすくさらに筆跡の乾燥性と湿った手による筆跡の耐擦過性が向上する。実施例１において脂肪酸エステルのエステル価数が１価でＩＯＢが０．９以下でエステル添加量が１．０重量％程度であることで筆跡上の皮膜の厚みが薄く、均一になることで一層筆跡の乾燥性と湿った手による筆跡の耐擦過性が向上する。
比較例１において、脂肪酸エステルのＩＯＢが０．２０を超えてしまうとエマルション粒子界面の脂肪酸エステル膜は界面張力低下能を有し、インキは素早く紙面に浸透するため筆跡の乾燥性は良いが、紙との親和性が大きく、紙面にとどまらずに紙内部に浸透してしまうことで筆跡表面を被覆しないため耐擦過性が得られない。比較例２において、常温では脂肪酸エステルの皮膜は固体のため筆跡表面は筆記後すぐに乾燥するため筆跡乾燥性は良いが、脂肪酸エステルの融点が４０℃以下で人の体温程度で融解してしまうと、擦過によって剥離して筆跡が伸びて耐擦過性が得られない。比較例３においてインキは液体の油相成分を含まないので筆跡は早く乾燥するが、水相中に脂肪酸エステルのみを分散すると脂肪酸エステルを核として粗大粒子が形成し、筆跡表面を膜の状態で被覆出来ないため耐擦過性が得られない。比較例４において脂肪酸エステルを添加していないインキでは、エマルション粒子の界面に界面活性剤が膜状に存在するが、界面活性剤は界面張力低下能を有するため水相を紙内部に浸透させやすく、筆跡の乾燥性は早いが、紙の内部に浸透してしまうため筆跡表面を被覆せず耐擦過性が得られない。比較例５において樹脂エマルションを用いたインキでは樹脂によって定着性を有するが、分子量の大きな樹脂が球状から平滑な膜になって定着性が現れるまでに時間が必要であるため筆跡表面の乾燥が遅いことから筆記直後の筆跡の乾燥性が悪く、また、筆跡に定着性が現れていないことから耐擦過性は得られない。比較例６、７において脂肪酸エステルと有機溶剤のＩＯＢの差が０．５０より小さいことで有機溶剤と脂肪酸エステルが相溶し、油性成分中の液体が乾燥するまで固体で膜状の脂肪酸エステルが筆跡を被覆出来ないため、筆跡の乾燥性が悪く、筆記直後の耐擦過性が得られない。